얻 어 진 스탬퍼 수용 층 용 의 도공 제 를 나이프 코터 에 의해 상기 중 박리 형 박리 시트 의 박리제 층 위 에 도공 하 여 ( 28 . 5 g / ㎡), 90 ℃ 에서 1 분 간 건조 시켜 , 두께 25 ㎛ 의 스탬퍼 수용 층 을 형성 했 다 . 그리고 그 스탬퍼 수용 층 의 표면 에 , 경 박리 형 박리 시트 로서 두께 38 ㎛ 의 폴리에틸렌 테레프탈 레이트 필름 의 편면 을 경 박리 형 의 실리콘 수지 로 박리 처리 한 박리 시트 ( 린 텍 사 제품 , SP - PET 38 GS ) 를 적층 하 고 , 이것 을 광 기록 매체 제조 용 시트 로 했 다 .